(57)【要約】【課題】基材に対する接着性と、低反り性、折り曲げ性、低タック性、難燃性を併せ持つ絶縁性樹脂組成物の提供。【解決手段】ポリオール化合物（ａ）、有機ジイソシアネート（ｂ）およびカルボキシル基を有するジオール化合物（ｃ）を反応させて得られるイソシアネート基を有するウレタンプレポリマー（ｄ）と、ポリアミノ化合物（ｅ）とを反応させて得られるポリウレタンポリウレア樹脂（Ａ）、およびまたはポリオール化合物（ａ）、有機ジイソシアネート（ｂ）およびカルボキシル基を有するジオール化合物（ｃ）を反応させて得られる、水酸基を有するウレタンプレポリマー（f）と、エポキシ樹脂（Ｂ）と、有機樹脂フィラー（Ｃ）を含有することを特徴とする絶縁性樹脂組成物。【選択図】なし【特許請求の範囲】
【請求項１】
フレキシブルプリント配線基板の熱可塑性基材用の、ウレタン（Ｘ）と、エポキシ樹脂（Ｂ）と、有機樹脂フィラー（Ｃ）とを含んでなる絶縁性樹脂組成物であって、前記ウレタン（Ｘ）が、ポリオール化合物（ａ）、有機ジイソシアネート（ｂ）およびカルボキシル基を有するジオール化合物（ｃ）を反応させてなるイソシアネート基を有するウレタンプレポリマー（ｄ）と、ポリアミノ化合物（ｅ）とを反応させてなるポリウレタンポリウレア樹脂（Ａ）、およびまたは、ポリオール化合物（ａ）、有機ジイソシアネート（ｂ）およびカルボキシル基を有するジオール化合物（ｃ）を反応させてなる水酸基を有するウレタンプレポリマー（f）である絶縁性樹脂組成物。
【請求項２】
ポリウレタンポリウレア樹脂（Ａ）、およびウレタンプレポリマー(f)の合計に対し、エポキシ樹脂（Ｂ）３〜２００重量％を含有することを特徴とする請求項１記載の絶縁性樹脂組成物。
【請求項３】
ポリウレタンポリウレア樹脂（Ａ）、ウレタンプレポリマー(f)、およびエポキシ樹脂（Ｂ）の合計に対し、有機樹脂フィラー（Ｃ）０．１〜２００重量％を含有することを特徴とする請求項１または２記載の絶縁性樹脂組成物。
【請求項４】
有機樹脂フィラー（Ｃ）が、尿素樹脂系、メラミン樹脂系、ウレタン樹脂系、およびベンゾグアナミン樹脂系からなる群から選ればれる少なくとも1種のフィラーであることを特徴とする請求項１〜３いずれか記載の絶縁性樹脂組成物。
【請求項５】
ポリオール化合物（ａ）が、ジオールと、テレフタル酸およびまたはイソフタル酸を反応させてなるポリエステルポリオールであることを特徴とする、請求項１〜４いずれか記載の絶縁性樹脂組成物。
【請求項６】
さらに、融点が４０℃以上１８０℃以下であるワックス（Ｄ）を添加することを特徴とする、請求項１〜５いずれか記載の絶縁性樹脂組成物。
【請求項７】
ワックス（Ｄ）が、Ｎ.Ｎ'-エチレン-ビス-ステアリルアミドであることを特徴とする、請求項６記載の絶縁性樹脂組成物。
【請求項８】
フレキシブルプリント配線基板の熱可塑性基材上に、請求項１〜７いずれか記載の絶縁性樹脂組成物を層形成したフレキシブルプリント配線基板。
【発明の詳細な説明】
【技術分野】
【０００１】
本発明は、プリント配線板の絶縁層として用いられる、絶縁性樹脂組成物に関する。さらに詳しくは、熱可塑性樹脂を基材としたフレキシブルプリント配線基板等に用いられる絶縁性樹脂組成物、および該樹脂組成物を用いて構成されるフレキシブルプリント配線基板に関する。
【背景技術】
【０００２】
近年ではプリント配線基板は、求められる最終製品、環境、コストに伴い、様々な形態の物が用いられるようになっており、その特性も高機能化に伴い、高レベルのものが要求されている。その中でもフレキシブル基板が利用される用途は近年増加の傾向にあり、多種多様な製品に内包されるプリント配線基板は、ポリイミドを基材としたもの、ポリエステルを基材としたもの等、その用途・性能によって使い分けがなされている。
【０００３】
一般的に、フレキシブル配線基板の構成としては、基材層、導体層、絶縁層の順に積層したものが挙げられるが、近年の配線の高密度化により、前記絶縁層の上にさらに導体層を設けたような多層構造化されたものもある。この場合の導体層を被覆する絶縁層は、導体間を絶縁したり、導体自体を様々な環境から守る等、プリント配線基板の一構成要素として重要な機能を担っている。また前記絶縁層は、最終製品の燃焼時における安全上の観点より難燃性の機能が求められる場合が多い。その他の特性として、高いフレキシブル性、絶縁信頼性、耐熱性などが求められる。
【０００４】
例えば、ポリエチレンテレフタレートを基材とするフレキシブル基板用の絶縁材料にはハロゲンを含む絶縁材料が用いられている。ハロゲンを含む絶縁材料は特に難燃性が良好な材料であり、絶縁材料としての特性も優れているため、難燃性が求められる絶縁材用途に於いて好ましく用いられている。しかし近年では環境問題の見地より、難燃性材料はハロゲンを使用しない方向に推移しつつあるが、現在のところハロゲンを使用せずに難燃性を満足し、その他の物性を両立するような絶縁材料はない。
【特許文献１】特開昭６０―１５８２７３号公報
【発明の開示】
【発明が解決しようとする課題】
【０００５】
本発明は、ハロゲン系の材料を用いずとも高い難燃性を発現し、且つフレキシブル性、基材への密着性、表面タック性等に優れた、ＶＴＭ−１若しくはＶＴＭ−２であるフレキシブルプリント配線基板用の絶縁性樹脂組成物、およびその組成物を用いたフレキシブルプリント配線基板を提供することを目的とする。
【課題を解決するための手段】
【０００６】
本発明は、フレキシブルプリント配線基板の熱可塑性基材用の、ウレタン（Ｘ）と、エポキシ樹脂（Ｂ）と、有機樹脂フィラー（Ｃ）とを含んでなる絶縁性樹脂組成物であって、前記ウレタン（Ｘ）が、ポリオール化合物（ａ）、有機ジイソシアネート（ｂ）およびカルボキシル基を有するジオール化合物（ｃ）を反応させてなるイソシアネート基を有するウレタンプレポリマー（ｄ）と、ポリアミノ化合物（ｅ）とを反応させてなるポリウレタンポリウレア樹脂（Ａ）、およびまたは、ポリオール化合物（ａ）、有機ジイソシアネート（ｂ）およびカルボキシル基を有するジオール化合物（ｃ）を反応させてなる水酸基を有するウレタンプレポリマー（f）である絶縁性樹脂組成物に関する。
【０００７】
また、本発明は、ポリウレタンポリウレア樹脂（Ａ）、およびウレタンプレポリマー(f)の合計に対し、エポキシ樹脂（Ｂ）３〜２００重量％を含有することを特徴とする上記絶縁性樹脂組成物に関する。
【０００８】
また、本発明は、ポリウレタンポリウレア樹脂（Ａ）、ウレタンプレポリマー(f)、およびエポキシ樹脂（Ｂ）の合計に対し、有機樹脂フィラー（Ｃ）０．１〜２００重量％を含有することを特徴とする上記絶縁性樹脂組成物に関する。
【０００９】
また、本発明は、有機樹脂フィラー（Ｃ）が、尿素樹脂系、メラミン樹脂系、ウレタン樹脂系、およびベンゾグアナミン樹脂系からなる群から選ればれる少なくとも1種のフィラーであることを特徴とする上記絶縁性樹脂組成物に関する。
また、ポリオール化合物（ａ）が、ジオールと、テレフタル酸およびまたはイソフタル酸を反応させてなるポリエステルポリオールであることを特徴とする上記絶縁性樹脂組成物に関する。
【００１０】
また、さらに、融点が４０℃以上１８０℃以下であるワックス（Ｄ）を添加することを特徴とする上記絶縁性樹脂組成物に関する。
また、ワックス（Ｄ）が、Ｎ.Ｎ'-エチレン-ビス-ステアリルアミドであることを特徴とする上記絶縁性樹脂組成物に関する。
【００１１】
また、本発明は、フレキシブルプリント配線基板の熱可塑性基材上に、上記絶縁性樹脂組成物を層形成したフレキシブルプリント配線基板に関する。
【発明の効果】
【００１２】
本発明により、ハロゲン含有材料を用いずに高い難燃性を付与し、且つフレキシブル性、表面処理無しの基材への密着性を併せ持つ、フレキシブルプリント配線基板の熱可塑性基材用の絶縁性樹脂組成物の提供、または前記した絶縁性樹脂組成物を用いたフレキシブルプリント配線基板の提供が可能となった。
【発明を実施するための最良の形態】
【００１３】
まず、本発明の絶縁性樹脂組成物について説明する。
【００１４】
ウレタン（Ｘ）としては、ポリウレタンポリウレア樹脂（Ａ）、およびまたはウレタンプレポリマー(f)がある。
【００１５】
絶縁性樹脂組成物に含まれるポリウレタンポリウレア樹脂（Ａ）は、ポリオール化合物（ａ）、有機ジイソシアネート（ｂ）およびカルボキシル基を有するジオール化合物（ｃ）を反応させてなるイソシアネート基を有するウレタンプレポリマー（ｄ）と、ポリアミノ化合物（ｅ）と、必要に応じて反応停止剤とを反応させて得られるものである。
【００１６】
また、ウレタンプレポリマー（f）は、ポリオール化合物（ａ）、有機ジイソシアネート（ｂ）およびカルボキシル基を有するジオール化合物（ｃ）を反応させ、末端に水酸基が存在する状態で得られる、ポリオール化合物（ａ）としては、一般にポリウレタン樹脂を構成するポリオール成分として知られている、各種のポリエーテルポリオール類、ポリエステルポリオール類、ポリカーボネートポリオール類、ポリブタジエングリコール類、またはこれらの混合物等が使用できる。
【００１７】
ポリエーテルポリオール類としては、酸化エチレン、酸化プロピレン、テトラヒドロフランなどの重合体または共重合体などが挙げられる。
【００１８】
ポリエステルポリオール類としては、エチレングリコール、１，２−プロパンジオール、１，３−プロパンジオール、１，３−ブタンジオール、１，４−ブタンジオール、ネオペンチルグリコール、ペンタンジオール、３−メチル−１，５−ペンタンジオール、ヘキサンジオール、オクタンジオール、１，４−ブチレンジオール、ジエチレングリコール、トリエチレングリコール、ジプロピレングリコール、ダイマージオール等の飽和および不飽和の低分子ジオール類、ならびにｎ−ブチルグリシジルエーテル、２−エチルヘキシルグリシジルエーテル類のアルキルグリシジルエーテル類、バーサティック酸グリシジルエステル等のモノカルボン酸グリシジルエステル類と、アジピン酸、フタル酸、イソフタル酸、テレフタル酸、マレイン酸、フマル酸、コハク酸、シュウ酸、マロン酸、グルタル酸、ピメリン酸、スベリン酸、アゼライン酸、セバシン酸等のジカルボン酸類、またはこれらの無水物類を、脱水縮合して得られるポリエステルポリオール類や、環状エステル化合物を開環重合して得られるポリエステルポリオール類が挙げられる。
【００１９】
ポリカーボネートポリオール類としては、１）ジオールまたはビスフェノールと炭酸エステルとの反応物、および、２）ジオールまたはビスフェノールにアルカリの存在下でホスゲンとの反応物が使用できる。炭酸エステルとしては、ジメチルカーボネート、ジエチルカーボネート、ジフェニルカーボネート、エチレンカーボネート、プロピレンカーボネート等が挙げられる。また、ジオールとしては、エチレングリコール、プロピレングリコール、ジプロピレングリコール、ジエチレングリコール、トリエチレングリコール、ブチレングリコール、３−メチル−１，５−ペンタンジオール、２−メチル−１，８−オクタンジオール、３，３’−ジメチロールヘプタン、ポリオキシエチレングリコール、ポリオキシプロピレングリコール、プロパンジオール、１，３−ブタンジオール、１，４−ブタンジオール、１，５−ペンタンジオール、１，６−ヘキサンジオール、１，９−ノナンジオール、ネオペンチルグリコール、オクタンジオール、ブチルエチルペンタンジオール、２−エチル−１，３−ヘキサンジオール、シクロヘキサンジオール、３，９−ビス（１，１−ジメチル−２−ヒドロキシエチル、２，２，８，１０−テトラオキソスピロ〔５.５〕ウンデカン等が挙げられる。また、ビスフェノールとしては、ビスフェノールＡやビスフェノールＦ、ビスフェノール類にエチレンオキサイド、プロピレンオキサイド等のアルキレンオキサイドを付加させたビスフェノール類等が挙げられる。
【００２０】
上記ポリオール化合物の数平均分子量（Ｍｎ）は、得られるポリウレタンポリウレア樹脂（Ａ）、およびまたはウレタンプレポリマー（ｆ）の耐熱性、機械特性、溶解性等を考慮して適宜決定されるが、通常は５００〜８０００の範囲が好ましく、さらに好ましくは１０００〜５０００である。Ｍｎが５００未満になると、ポリウレタンポリウレア樹脂（Ａ）、およびまたはウレタンプレポリマー（ｆ）中のウレタン結合が多くなり過ぎ、ポリマー骨格の柔軟性が低下して基材への接着性が低下する傾向があり、またＭｎが８０００を越えると、架橋点間分子量が大きくなり、耐熱性が低下する傾向がある。
【００２１】
上記ポリオール化合物は、単独で用いても、２種類以上併用してもよい。更に、ポリウレタンポリウレア樹脂（Ａ）、およびまたはウレタンプレポリマー（f）の性能が失われない範囲内で、上記ポリオール化合物の一部を低分子ジオール類、例えば前記ポリオール化合物の製造に用いられる各種低分子ジオールに替えることもできる。
【００２２】
特にポリエステルポリオールにおいて、ジカルボン酸として、構造中に芳香環を有するテレフタル酸およびまたはイソフタル酸の含有量が多いものを使用することにより、ポリウレタンポリウレア樹脂（Ａ）、およびまたはウレタンプレポリマー（f）の強靱さとタック性が向上し、絶縁性樹脂組成物からなる塗膜層の硬度およびタック性が向上するために特に好ましい。
【００２３】
さらに、ジカルボン酸成分として、テレフタル酸およびまたはイソフタル酸のみを使用させたポリエステルポリオールを用いることにより、塗膜の折り曲げ性が飛躍的に向上するために特に好ましい。
【００２４】
有機ジイソシアネート化合物（ｂ）としては、芳香族ジイソシアネート、脂肪族ジイソシアネート、脂環族イソシアネート、またはこれらの混合物を使用できるが、特にイソホロンジイソシアネートが好ましい。
【００２５】
芳香族ジイソシアネートとしては、１，５−ナフチレンジイソシアネート、４，４′−ジフェニルメタンジイソシアネート、４，４′−ジフェニルジメチルメタンジイソシアネート、４，４′−ベンジルイソシアネート、ジアルキルジフェニルメタンジイソシアネート、テトラアルキルジフェニルメタンジイソシアネート、１，３−フェニレンジイソシアネート、１，４−フェニレンジイソシアネート、トリレンジイソシアネート、キシリレンジイソシアネート等が挙げられる。
【００２６】
脂肪族ジイシシアネートとしては、ブタン−１，４−ジイソシアネート、ヘキサメチレンジイソシアネート、２，２，４−トリメチルヘキサメチレンジイソシアネート、リジンジイソシアネート等が挙げられる。
【００２７】
脂環族ジイソシアネートとしては、シクロヘキサン−１，４−ジイソシアネート、イソホロンジイソシアネート、ノルボルナンジイソシアナートメチル、ビス（４−イソシアネートシクロヘキシル）メタン、１，３−ビス（イソシアネートメチル）シクロヘキサン、メチルシクロヘキサンジイソシアネート等が挙げられる。
【００２８】
カルボキシル基を有するジオール化合物（ｃ）としては、ジメチロール酢酸、ジメチロールプロピオン酸、ジメチロールブタン酸、ジメチロールペンタン酸等のジメチロールアルカン酸、ジヒドロキシコハク酸、ジヒドロキシ安息香酸が挙げられる。特に反応性、溶解性の点からジメチロールプロピオン酸、ジメチロールブタン酸が好ましい。
【００２９】
ポリオール化合物（ａ）と有機ジイソシアネート（ｂ）とカルボキシル基を有するジオール化合物（ｃ）とを反応させ、イソシアネート基を有するウレタンプレポリマー（ｄ）を得る際の条件は、イソシアネート基を過剰にする他にとくに限定はないが、イソシアネート基／水酸基の当量比が１．０５／１〜３／１の範囲内であることが好ましい。更に好ましくは１．２／１〜２／１である。また、反応は通常常温〜１５０℃の間で行なわれ、更に製造時間、副反応の制御の面から好ましくは６０〜１２０℃の間で行なわれる。
【００３０】
ポリオール化合物（ａ）と有機ジイソシアネート（ｂ）とカルボキシル基を有するジオール化合物（ｃ）とを反応させ、水酸基を有するウレタンプレポリマー（ｆ）を得る際の条件は、水酸基を過剰にする他にとくに限定はないが、イソシアネート基／水酸基の当量比が０．８／１〜０．９９／１の範囲内であることが好ましい。また、反応は通常常温〜１５０℃の間で行なわれ、更に製造時間、副反応の制御の面から好ましくは６０〜１２０℃の間で行なわれる。
【００３１】
ポリウレタンポリウレア樹脂（Ａ）は、イソシアネート基を有するウレタンプレポリマー（ｄ）とポリアミノ化合物（ｅ）とを反応させて得られる。
【００３２】
ポリアミノ化合物（ｅ）は、鎖延長剤として働くものであり、エチレンジアミン、プロピレンジアミン、ヘキサメチレンジアミン、ジエチレントリアミン、トリエチレンテトラミン、イソホロンジアミン、ジシクロヘキシルメタン−４，４′−ジアミン、ノルボルナンジアミンの他、２−（２−アミノエチルアミノ）エタノール、２−ヒドロキシエチルエチレンジアミン、２−ヒドロキシエチルプロピレンジアミン、ジ−２−ヒドロキシエチルエチレンジアミン、ジ−２−ヒドロキシプロピルエチレンジアミン等の水酸基を有するアミン類も使用することができる。なかでも、イソホロンジアミンが好適に使用される。
【００３３】
イソシアネート基を有するウレタンプレポリマー（ｄ）とポリアミノ化合物（ｅ）を反応させてポリウレタンポリウレア樹脂（Ａ）を合成するときに、得られるポリウレタンポリウレア樹脂（Ａ）の分子量を調整する為に反応停止剤を併用することができる。反応停止剤としては、ジ−ｎ−ブチルアミン等のジアルキルアミン類、ジエタノールアミン等のジアルカノールアミン類や、エタノール、イソプロピルアルコール等のアルコール類が使用できる。
【００３４】
イソシアネート基を有するウレタンプレポリマー（ｄ）と、ポリアミノ化合物（ｅ）、および必要に応じて反応停止剤を反応させる際の条件はとくに限定はないが、ウレタンプレポリマーの両末端に有する遊離のイソシアネート基を１当量とした場合、ポリアミノ化合物（ｅ）および反応停止剤中のアミノ基の合計当量が０．５〜１．３の範囲内であることが好ましい。更に好ましくは０．８〜０．９９５の範囲内である。アミノ基の合計当量が０．５未満の場合、ポリウレタンウレア樹脂（Ａ）の分子量を十分に伸ばすことができない。１．３より過剰になると、ポリアミノ化合物（ｅ）および反応停止剤が未反応のまま多量に残存し、絶縁性樹脂組成物中のエポキシ樹脂と直接反応する、若しくは触媒活性を示し、絶縁性樹脂組成物の可使時間を低下させる。
【００３５】
ポリウレタンポリウレア樹脂（Ａ）の重量平均分子量は、５０００〜２０００００の範囲が好ましい。
【００３６】
水酸基を有するウレタンプレポリマー（ｆ）の重量平均分子量は５０００〜１０００００の範囲が好ましい。
【００３７】
また、ポリウレタンポリウレア樹脂（Ａ）、及びまたはウレタンプレポリマー（ｆ）の酸価は、１〜８０ｍｇＫＯＨ／ｇの範囲であることが好ましい。なお、酸価とは、カルボキシル基による酸価であり、ポリウレタンポリウレア樹脂（Ａ）、及びまたはウレタンプレポリマー（ｆ）の固形分に対するものである。ポリウレタンポリウレア樹脂（Ａ）及びまたはウレタンプレポリマー（ｆ）の酸価が１ｍｇＫＯＨ／ｇより小さい場合、絶縁性樹脂組成物中に含まれるエポキシ樹脂との架橋が不十分になり、硬化性が低下するとともにタック性が増し、耐溶剤性が発現しないことがある。また、酸価が８０ｍｇＫＯＨ／ｇより大きい場合、絶縁性樹脂組成物中に含まれるエポキシ樹脂と過度に架橋して、被着体である基材への密着強度が低下し、また硬化収縮により被着体の反りの原因となる場合がある。またフレキシブル配線基板の絶縁層とした場合の難燃性において、前記絶縁材料が過度に架橋した場合には基板のドリッピングを妨げることにより延焼が進み、難燃性を低下させる場合があるために好ましくない。
【００３８】
ポリウレタンウレア樹脂（Ａ）及びまたはウレタンプレポリマー（ｆ）の合成時には、エステル系溶剤、ケトン系溶剤、グリコールエーテル系溶剤、脂肪族系溶剤、芳香族系溶剤、アルコール系溶剤、カーボネート系溶剤、水等から選ばれる一種を単独で、または二種以上を組み合わせて使用することができる。
【００３９】
エステル系溶剤としては、酢酸エチル、酢酸イソプロピル、酢酸ｎ−ブチル、酢酸イソブチル、酢酸アミル、乳酸エチル等が挙げられる。
【００４０】
ケトン系溶剤としては、アセトン、メチルエチルケトン、メチルイソブチルケトンベンゼン、ジイソブチルケトン、ジアセトンアルコール、イソホロン、シクロヘキサンノン等が挙げられる。
【００４１】
グリコールエーテル系溶剤としては、エチレングリコールモノエチルエーテル、エチレングリコールモノイソプロピルエーテル、エチレングリコールモノブチルエーテル、およびこれらモノエーテル類の酢酸エステル、ジエチレングリコールジメチルエーテル、ジエチレングリコールジエチルエーテル、ジエチレングリコールモノエチルエーテル、ジエチレングリコールモノブチルエーテル、プロピレングリコールモノメチルエーテル、プロピレングリコールモノエチルエーテル、およびこれらモノエーテル類の酢酸エステル等が挙げられる。
【００４２】
脂肪族系溶剤としては、ｎ−ヘプタン、ｎ−ヘキサン、シクロヘキサン、メチルシクロヘキサン、エチルシクロヘキサン等が挙げられる。
【００４３】
芳香族系溶剤としては、トルエン、キシレン等が挙げられる。
【００４４】
アルコール系溶剤としては、メタノール、エタノール、１−プロパノール、２−プロパノール、１−ブタノール、シクロヘキサノール等が挙げられる。
【００４５】
カーボネート系溶剤としては、ジメチルカーボネート、エチルメチルカーボネート、ジ−ｎ−ブチルカーボネート等が挙げられる。
【００４６】
また、本発明の絶縁性樹脂組成物に含まれるエポキシ樹脂（Ｂ）は、エポキシ基を有する化合物のことであり、液状であっても固形状であってもよく、特に限定されるものではないが、１分子中に平均２個以上のエポキシ基を有するものを用いる。
【００４７】
エポキシ樹脂（Ｂ）としては、グリジシルエーテル型エポキシ樹脂、グリジシルアミン型エポキシ樹脂、グリシジルエステル型エポキシ樹脂、環状脂肪族（脂環型）エポキシ樹脂などのエポキシ樹脂を用いることができる。
【００４８】
グリシジルエーテル型エポキシ樹脂としては、ビスフェノールＡ型エポキシ樹脂、ビスフェノールＦ型エポキシ樹脂、ビスフェノールＳ型エポキシ樹脂、ビスフェノールＡＤ型エポキシ樹脂、クレゾールノボラック型エポキシ樹脂、フェノールノボラック型エポキシ樹脂、クレゾールノボラック型エポキシ樹脂の、クレゾール構造とクレゾール構造の間にビフェニル構造を有するエポキシ樹脂（日本化薬社製：ＮＣ−３０００等）、クレゾールノボラック型エポキシ樹脂の、クレゾール構造とクレゾール構造の間にジシクロペンタジエン骨格構造を有するエポキシ樹脂（日本化薬社製：ＸＤ−１０００等）、α−ナフトールノボラック型エポキシ樹脂、ビスフェノールＡ型ノボラック型エポキシ樹脂、ジシクロペンタジエン型エポキシ樹脂、ビフェニル型エポキシ樹脂、トリス（グリシジルオキシフェニル）メタン、テトラキス（グリシジルオキシフェニル）エタン等が挙げられる。
【００４９】
グリシジルアミン型エポキシ樹脂としては、テトラグリシジルジアミノジフェニルメタン、トリグリシジルパラアミノフェノール、トリグリシジルメタアミノフェノール、テトラグリシジルメタキシリレンジアミン等が挙げられる。
【００５０】
グリシジルエステル型エポキシ樹脂としては、ジグリシジルフタレート、ジグリシジルヘキサヒドロフタレート、ジグリシジルテトラヒドロフタレート等が挙げられる。
【００５１】
環状脂肪族（脂環型）エポキシ樹脂としては、エポキシシクロヘキシルメチル−エポキシシクロヘキサンカルボキシレート、ビス（エポキシシクロヘキシル）アジペートなどが挙げられる。
【００５２】
エポキシ樹脂は一種を単独で、もしくは二種以上を組み合わせて用いることができる。
【００５３】
エポキシ樹脂（Ｂ）としては、高接着性・耐熱性の点から、ビスフェノールＡ型エポキシ樹脂、クレゾールノボラック型エポキシ樹脂、フェノールノボラック型エポキシ樹脂、トリス（グリシジルオキシフェニル）メタン、テトラキス（グリシジルオキシフェニル）エタンを用いることが好ましい。
【００５４】
本発明の絶縁性樹脂組成物において、ポリウレタンウレア樹脂（Ａ）、及びまたはウレタンプレポリマー（ｆ）とエポキシ樹脂（Ｂ）との配合比率は、ポリウレタンポリウレア樹脂（Ａ）、及びウレタンプレポリマー（ｆ）１００重量部に対してエポキシ樹脂（Ｂ）３〜２００重量部であることが好ましく、５〜１００重量部であることがより好ましい。エポキシ樹脂（Ｂ）の量が５重量部より少ないと、硬化性が低下し、タックが発生する場合がある。エポキシ樹脂が（Ｂ）が２００重量部より多いと、基材に対する接着性が低下する傾向がある。
【００５５】
本発明の絶縁性樹脂組成物は、有機樹脂フィラー（Ｃ）を含むことにより、従来既知の難燃剤を添加することなく難燃性が向上し、かつ流動性、タック性、基材との密着性が向上する。また、これら有機樹脂フィラー（Ｃ）は、ポリウレタンウレア樹脂（Ａ）、及びまたはウレタンプレポリマー（ｆ）とエポキシ樹脂（Ｂ）と組み合わせることで、公知の絶縁性組成物において一般的に使用されてきたシリカ、タルク、体質顔料等の無機系の充填剤と比較して、難燃性が飛躍的に向上することを見いだした。この作用機構については仮説の域を出ないが、燃焼時に無機系の充填剤は燃焼せずに残るため、無機系の充填剤の間に可燃性物が通りやすくなって燃焼するなどが考えられる。
【００５６】
有機樹脂フィラー（Ｃ）は、有機樹脂等からなる粒子状のフィラーである。例えば尿素樹脂系フィラーとしては、ＡＬＢＥＭＡＲＬＥ社製の「ＰＥＲＧＯＰＡＫシリーズ」等が挙げられる。またメラミン樹脂系フィラーとしては、日本触媒株式会社製の「エポスターＭ３０」等が挙げられる。またウレタン樹脂系フィラーとしては、根上工業株式会社製の「アートパールＣ−２００、Ｃ−３００、Ｃ−４００、Ｃ−８００」などの架橋ウレタンビーズ等が挙げられる。また、ベンゾグアナミン樹脂系フィラーとしては、日本触媒株式会社製の「エポスターＭ０５、ＭＳ」等が挙げられる。フェノール樹脂系フィラーとしては、住友ベークライト社製「ＰＲ−ＲＥＳ−５」、昭和高分子社製「ショウノールＰＭＢ−１０１０」等が挙げられる。アクリル樹脂系フィラーとしては、積水化成品工業株式会社製の「テクポリマーＭＢＸシリーズ」等が挙げられる。また、スチレン樹脂系フィラーとしては、積水化成品工業株式会社製の「テクポリマーＳＢＸシリーズ」等が挙げられる。これら有機樹脂フィラー（Ｃ）は、単量体を重合してなる有機樹脂からなる粒子状のものであり、その樹脂の主鎖内およびまたは主鎖間において、架橋、非架橋何れの構造であっても難燃性の向上効果を発現することができるが、架橋している構造である方が、耐溶剤性が向上するために好ましい。これらの有機樹脂フィラー（Ｃ）は、単独若しくは混合して用いることができる。
【００５７】
有機樹脂フィラー（Ｃ）の平均粒径としては特に限定はなく、最終的な用途の構成、要求特性に応じて選択することが可能であるが、難燃性を飛躍的に向上することから、構造中に窒素原子を有するウレア結合、ウレタン結合、メラミン結合をそれぞれ有する、尿素樹脂系フィラー、メラミン樹脂系フィラー、ウレタン樹脂系フィラー、ベンゾグアナミン樹脂系フィラーからなる有機樹脂フィラーを含むことが特に好ましい。
【００５８】
有機樹脂フィラー（Ｃ）の配合量は、ポリウレタンポリウレア樹脂（Ａ）及びウレタンプレポリマー（ｆ）およびエポキシ樹脂（Ｂ）１００重量部に対して、０．１〜２００重量部であることが好ましい。０．１重量部以下であると、難燃性の効果が発現しない場合があり好ましくない。また、２００重量部を越える場合は、絶縁性組成物の流動性制御が困難になる場合、または屈曲性などの機械物性が劣る場合があり好ましくない。難燃性の効果と機械物性を両立して向上させるために、５〜５０重量部であることがより好ましい。
【００５９】
本発明の絶縁性樹脂組成物には、ポリウレタンポリウレア樹脂（Ａ）、及びまたはウレタンプレポリマー（ｆ）とエポキシ樹脂（Ｂ）との反応、エポキシ樹脂（Ｂ）同士の反応を促進させる目的で硬化促進剤、硬化剤を含有させることができる。エポキシ樹脂（Ｂ）の硬化促進剤としては、３級アミン化合物、ホスフィン化合物、イミダゾール化合物等、硬化剤としては、ジシアンジアミド、カルボン酸ヒドラジド、酸無水物等、脂肪族または芳香族ジメチルウレアなどのジアルキルウレア類が使用できる。また、ウレタンプレポリマー（ｆ）は水酸基を有するため、従来既知のイソシアネート、ブロックイソシアネートにて架橋することが出来る。
【００６０】
硬化促進剤として、３級アミン化合物では、トリエチルアミン、ベンジルジメチルアミン、１，８−ジアザビシクロ（５．４．０）ウンデセンー７、１，５−ジアザビシクロ（４．３．０）ノネン−５等が挙げられる。またホスフィン化合物では、トリフェニルホスフィン、トリブチルホスフィン等が挙げられる。また、イミダゾール化合物では、２−メチルイミダゾール、２−エチル−４−メチルイミダゾール、２−フェニル−４−メチルイミダゾール、２，４−ジメチルイミダゾール、２−フェニルイミダゾール等のイミダゾール化合物、およびこれらイミダゾール化合物とエポキシ樹脂を反応させて溶剤に不溶化したタイプ、またはイミダゾール化合物をマイクロカプセルに封入したタイプ等の保存安定性を改良した潜在性硬化促進剤が好ましい。
【００６１】
硬化剤として、カルボン酸ヒドラジドでは、コハク酸ヒドラジド、アジピン酸ヒドラジド等が挙げられる。また、酸無水物では、無水ヘキサヒドロフタル酸、無水トリメリット酸等が挙げられる。
【００６２】
これらの硬化促進剤、硬化剤は、２種類以上を併用してもよく、その添加量は、エポキシ樹脂（Ｂ）１００重量部に対して０．１〜３０重量部の範囲が好ましい。
【００６３】
本発明の絶縁性樹脂組成物には、基材に対する接着性を劣化させない範囲で、樹脂、シランカップリング剤、耐熱安定剤、色顔料、染料、粘着付与樹脂、可塑剤、紫外線吸収剤、消泡剤、レベリング調整剤等を配合することができる。
【００６４】
耐熱安定剤を併用することで、より優れた耐ハンダ性を付与するころができる。耐熱安定剤としては、ヒンダートフェノール系、リン（ホスファイト）系、ラクトン系、ヒドロキシルアミン系、イオウ系等のものが使用できるが、特にヒンダートフェノール系の耐熱安定剤が効果的である。
【００６５】
本発明の絶縁性樹脂組成物は、さらに、ワックス（Ｄ）を添加することにより、折り曲げ性、密着性、難燃性等のレジスト物性を維持しながら、高温および高荷重がかかる場合の表面タック性を大幅に向上させることを可能とする。ワックス（Ｄ）の融点としては４０℃以上１８０℃以下であることが、４０度以上の温度条件下におけるタック性を向上する点で特に好ましい。このようなワックス（Ｄ）としては、Ｎ−ヒドロキシエチル−１２−ヒドロキシステアリルアミド、Ｎ.Ｎ'−エチレン−ビス−オレイルアミド、Ｎ.Ｎ'−エチレン−ビス−リシノレイルアミド、Ｎ.Ｎ'−エチレン−ビス−オクタデカジエニルアミド、Ｎ.Ｎ'−エチレン−ビス−１２−ヒドロキシステアリルアミド、Ｎ.Ｎ'−エチレン−ビス−ステアリルアミド、Ｎ.Ｎ'−ヘキサメチレン−ビス−リシノレイルアミド、Ｎ.Ｎ'−ヘキサメチレン−ビス−１２−ヒドロキシステアリルアミド、Ｎ.Ｎ'−キシリレン−ビス−１２−ヒドロキシステアリルアミド等、アミド系のワックスが例示できるが、特に８０度以上の温度条件下において１０ｋｇ／ｃｍ2以上の荷重をかけた場合のタック性に優れるため、Ｎ.Ｎ'−エチレン−ビス−ステアリルアミドを用いることが好ましい。ワックス（Ｄ）の添加量としては、絶縁性樹脂組成物の固形分に対し、０．１％以上１０％以下であることが好ましい。０．１％未満であるとタック性向上効果が発現しない場合があり、１０％を越えると絶縁性樹脂組成物としての性能バランスを損なう場合がある。
【００６６】
本発明の絶縁性樹脂組成物は有機樹脂フィラー（Ｃ）を含むため、飛躍的に向上した難燃性を発現するが、さらに求める難燃性のレベルに応じて、従来既知の難燃剤を添加しても良い。難燃剤の種類として特にリン系のものについては、ポリリン酸塩類、ホスフィン類、ホスファゼン類等があげられる。ポリリン酸塩の表面をメラミンにてコーティングしたものは、吸水性が低いために本願発明の絶縁材用途において好ましい。また、ホスフィン類、ホスファゼン類は加水分解を受けにくいため、絶縁材用途において好ましい。ホスフィン類は、公知のものが使用できるが、特に１，２−ビス（ジフェニルホスフィノ）エタン、１，３−ビス（ジフェニルホスフィノ）プロパン、１，４−ビス（ジフェニルホスフィノ）ブタン、１，５−ビス（ジフェニルホスフィノ）ペンタン等は、その構造中に占めるリン原子の比率が高く、少量の添加で多くのリン原子を絶縁性樹脂組成物中に添加することができるために特に好ましい。
【００６７】
絶縁性樹脂組成物は、各種基材の少なくとも片面に、従来公知の方法、例えば、スクリーン印刷、ナイフコート、ダイコート、リップコート、ロールコート、カーテンコート、バーコート、グラビア印刷、フレキソ印刷、ディップコート、スプレーコート、スピンコート等で絶縁性樹脂組成物層を塗布後、通常４０〜１６０℃で乾燥することにより製造される。また、絶縁層の乾燥膜厚は、十分な各種性能を発揮させる為、また取り扱い易さの点から、５μｍ〜５００μｍであることが好ましく、更に好ましくは１０μｍ〜１００μｍである。
【００６８】
本発明を用いたフレキシブルプリント配線基板について説明する。フレキシブルプリント配線基板は、可とう性、絶縁性のある基材上に、導体パターンをプリント技術によって形成したフレキシブルプリント配線基板に、本発明の絶縁性樹脂組成物を絶縁層として被覆し、乾燥、硬化して固着させたものである。熱可塑性基材としては、ＵＬ９４垂直燃焼法による燃焼試験において、ＶＴＭ−１若しくはＶＴＭ−２のレベルであり、基材からドリップを生じる既知の材料を使用することができる。該基材として、ポリエチレンテレフタレート、ポリカーボネートなどが例示できる。
【実施例】
【００６９】
以下に、実施例により、本発明をさらに詳細に説明するが、以下の実施例は本発明の権利範囲を何ら制限するものではない。なお、実施例における「部」「％」は、「重量部」「重量％」を表す。
【００７０】
［合成例１］
攪拌機、温度計、還流冷却器、滴下装置、窒素導入管を備えた反応容器に、テレフタル酸とアジピン酸と３−メチル−１，５−ペンタンジオールとから得られるポリエステルポリオール（（株）クラレ製「クラレポリオールＰ−２０１１」、Ｍｎ＝２０１１）４５４．６部、ジメチロールブタン酸１６．５部、イソホロンジイソシアネート１０５．０部、トルエン１４０部を仕込み、窒素雰囲気下９０℃３時間反応させ、これにトルエン３６０部を加えてイソシアネート基を有するウレタンプレポリマー溶液を得た。次に、イソホロンジアミン１９．３部、ジ−ｎ−ブチルアミン２．２０部、２−プロパノール２９４．５部、トルエン３３５．５部を混合したものに、得られたイソシアネート基を有するウレタンプレポリマー溶液９６８．５部を添加し、５０℃で３時間続いて７０℃２時間反応させ、トルエン１２６部、２−プロパノール５４部で希釈し、Ｍｗ＝５７，０００、酸価＝１０ｍｇＫＯＨ／ｇである、ポリウレタンポリウレア樹脂の溶液Ａ−１（固形分：３０％）を得た。
【００７１】
［合成例２］
攪拌機、温度計、還流冷却器、滴下装置、窒素導入管を備えた反応容器に、テレフタル酸とアジピン酸と３−メチル−１，５−ペンタンジオールとから得られるポリエステルポリオール（（株）クラレ製「クラレポリオールＰ−２０１１」、Ｍｎ＝２０１１）３４５．３部、ジメチロールブタン酸１０．７部、イソホロンジイソシアネート５１．１部、カルビトールアセテート９４．５部を仕込み、窒素雰囲気下９０℃３時間反応させ、これにカルビトールアセテート３１０．５部を加えて、Ｍｗ＝３０，０００、酸価＝１０ｍｇＫＯＨ／ｇである、水酸基を有するウレタンプレポリマー溶液ｆ−１を得た（固形分：５０．１％）。
【００７２】
［合成例３］
攪拌機、温度計、還流冷却器、滴下装置、窒素導入管を備えた反応容器に、イソフタル酸と３−メチル−１，５−ペンタンジオールとから得られるポリエステルポリオール（（株）クラレ製「クラレポリオールＰ−２０３０」、Ｍｎ＝２０３３）６３７．１部、ジメチロールブタン酸２０．８部、イソホロンジイソシアネート９５．９部、カルビトールアセテート１６２．５部を仕込み、窒素雰囲気下９０℃３時間反応させ、これにカルビトールアセテート５７５部を加えて、Ｍｗ＝３０，０００、酸価＝１０．５ｍｇＫＯＨ／ｇである、水酸基を有するウレタンプレポリマー溶液ｆ−２を得た（固形分：５０．５％）。
【００７３】
［合成例４］
攪拌機、温度計、還流冷却器、滴下装置、窒素導入管を備えた反応容器に、アジピン酸と３−メチル−１，５−ペンタンジオールとから得られるポリエステルポリオール（（株）クラレ製「クラレポリオールＰ−２０１０」）６３７．１部、ジメチロールブタン酸２０．８部、イソホロンジイソシアネート９５．９部、カルビトールアセテート１６２．５部を仕込み、窒素雰囲気下９０℃３時間反応させ、これにカルビトールアセテート５７５部を加えて、Ｍｗ＝３０，０００、酸価＝１０．５ｍｇＫＯＨ／ｇである、水酸基を有するウレタンプレポリマー溶液ｆ−３を得た（固形分：５０．５％）。
【００７４】
なお、ポリウレタンポリウレア樹脂の重量平均分子量は、ＧＰＣ測定で求めたポリスチレン換算の重量平均分子量であり、ＧＰＣ測定条件は以下のとおりである。
装置：Ｓｈｏｄｅｘ ＧＰＣ Ｓｙｓｔｅｍ−２１（昭和電工（株）製）
カラム：Ｓｈｏｄｅｘ ＫＦ−８０２、ＫＦ−８０３Ｌ、ＫＦ−８０５Ｌ（昭和電工（株）製）の合計３本を連結して使用。
溶媒：テトラヒドロフラン
流速：１．０ｍｌ／ｍｉｎ
温度：４０℃
試料濃度：０．２重量％
試料注入量：１００μｌ
【００７５】
［実施例］
表１に示す配合で、それぞれ実施例１〜１２、比較例１〜４の絶縁性樹脂組成物を調整した。上記組成物を、表面未処理ポリエチレンテレフタレートフィルム（東洋紡社製：Ｅ５１００、厚み７５ミクロン）上に、乾燥後の膜厚が１０ミクロンになるように片面に塗布、８０℃のオーブンにて３０分乾燥し、さらに１５０℃の熱風オーブンにて、１時間硬化させて評価試験片とした。
【００７６】
【表１】
2008202019.tif 000002
【００７７】
2008202019.tif 000003
【００７８】
＊１：ＪＥＲ１０３１Ｓ：テトラキス（グリシジルオキシフェニル）エタン（ジャパンエポキシレジン （株）製、エポキシ当量＝１８０〜２２０ｇ／ｅｑ）
＊２：尿素樹脂系フィラー：ＡＬＢＥＭＡＲＬＥ社製  ＰＥＲＧＯＰＡＫ  Ｍ５
＊３：ウレタン樹脂系フィラー：根上工業株式会社製  アートパールＰ−８００Ｔ
＊４：メラミン樹脂系フィラー：日本触媒株式会社製  エポスターＭ３０
＊５：ベンゾグアナミン樹脂系フィラー：日本触媒株式会社製  エポスターＭ０５
＊６：アクリル樹脂系フィラー：積水化成品工業株式会社製  テクポリマーＭＢＸ−８
＊７：スチレン樹脂系フィラー：積水化成品工業株式会社製  テクポリマーＭＢＸ−６
＊８：フェノール樹脂系フィラー：住友ベークライト社製  ＰＲ−ＲＥＳ−５
＊９：無機フィラー：ＮＩＰＳＩＬ  ＳＳ−５０Ｆ：東ソー・シリカ株式会社製シリカ
＊１０：無機フィラー：ＤＥＧＵＳＳＡ社製  ＡＥＲＯＳＩＬ  Ｒ８１２
＊１１：熱硬化剤：ＤＩＣＹ−７：ジャパンエポキシレジン （株）製  微粉砕ジシアン
ジアミド
＊１２：熱硬化剤：Ｕ−ＣＡＴ  ＳＡ１０２：サンアプロ社製  ジアザビシクロウンデセンのオクチル酸塩
＊１３：ブロックイソシアネート：ＭＦ−Ｋ６０Ｘ：旭化成ケミカルズ株式会社製
＊１４：ワックス：Ｎ.Ｎ'−エチレン−ビス−ステアリルアミド
【００７９】
［評価項目］
・密着性の評価：ＪＩＳ  Ｋ５４００に準拠し、１０×１０の碁盤目テープ剥離試験を行った。テープ剥離後の残ったマス数（最大１００）／１００で密着性を表す。
・反りの評価：評価試験片を５ｃｍ×５ｃｍに切り出し、２５℃の４０％の恒温恒湿環境下に２４時間放置した。試験片を平滑な台上に静置し、端面と台との距離（ｍｍ）を測定した。
【００８０】
・タック性１：評価試験片の塗布面同士を合わせ、６０℃で２４時間、２００ｇ／ｃｍ2の加重をかけたのち、塗膜同士の剥離度合を３段階で評価した。
○：全く貼りつき感無し（タック無）、△：わずかに貼りつき感を感じる（タック微）×：強く貼りつき感を感じる（タック大）
【００８１】
・タック性２：評価試験片の塗布面同士を合わせ、８０℃で２４時間、１２ｋｇ／ｃｍ2の荷重をかけたのち、塗膜同士の剥離度合を２段階で評価した。
○：塗膜間に凝集破壊なし  ×：塗膜間で凝集破壊あり
【００８２】
・折り曲げ性１：評価試験片を、塗膜面を内側にして１回１８０度折り曲げ、塗膜の割れ等を視覚的に確認した。
【００８３】
・折り曲げ性２：評価試験片の同一箇所に対し、塗膜面を内側にして１回、塗膜面を外側にして１回それぞれ１８０度折り曲げてこれを１セットとし、計１０セット繰り返し、塗膜の割れ等を視覚的に確認した。
【００８４】
・難燃性：ＵＬ９４垂直燃焼法に基づき、燃焼試験を行った。試行は５サンプルに於いて実施した。なお本評価においては、１回目の接炎後、消炎するまでに要した時間の平均値も測定し比較した。この場合、時間が短いほど難燃性が高いと考える。また、１回目の接炎後、消炎せずに標線まで延焼したものについては、表１では、「難燃性評価」は「該当せず」とし、さらに、炎が標線までに達する時間を測定し比較した。この場合、延焼時間が長い方が燃焼の速度が遅く、難燃性が比較的良好であると考える。
【００８５】
表１に示した評価結果より、実施例にあげた絶縁性樹脂組成物は、優れた密着性、反り、タック性、折り曲げ性を有し、難燃剤を添加しない配合であっても優れた難燃性を発現するものであり、フレキシブル配線基盤用の絶縁材料としての重要な項目を満たすものであった。一方、比較例にあげた組成物は、難燃性の点で明確に劣る傾向を示し、フレキシブル配線基盤用の絶縁材料としての実用性を考慮した場合、その利用は難しいといえる。